Ti-Й СПЛАВ, ДЕТАЛЬ ИЗ Ti-ГО СПЛАВА И СПОСОБ ЕЕ ИЗГОТОВЛЕНИЯ

1. Ti-й сплав с превосходной устойчивостью к водородному охрупчиванию, отличающийся тем, что он содержит 0,1-5,0% (исключая 2,03% и 5,0%) по массе Zr, 0-4,9% Hf и остаток, включающий Ti и примеси, в котором суммарное содержание Zr и Hf составляет 0,1-5,0 мас.%.
2. Ti-й сплав с превосходной устойчивостью к водородному охрупчиванию, отличающийся тем, что он содержит 0,1-5,0% по массе Zr, 0-4,9% по массе Hf, Nb и остаток, включающий Ti и примеси, в котором суммарное содержание Zr и Hf составляет 0,1-5,0% по массе, а содержание Nb составляет не более чем 5,0%.
3. Ti-й сплав с превосходной устойчивостью к водородному охрупчиванию по любому из пп.1 и 2, причем в нем содержится 0,1-1,0% по массе Hf.
4. Деталь из Ti-го сплава, отличающаяся тем, что в ней использован Ti-й сплав с превосходной устойчивостью к водородному охрупчиванию по любому из пунктов 1, 2 и 3.
5. Деталь из Ti-го сплава по п.4, причем эта деталь из Ti-го сплава изготовлена путем отжига в однофазной α-области.
6. Способ изготовления детали из Ti-го сплава, отличающийся тем, что он включает изготовление слитка с использованием Ti-го сплава по любому из пп.1, 2 и 3, формование слитка путем по меньшей мере одной из горячей и холодной обработки давлением, и отжиг сформованного полупродукта в однофазной α-области.